내 용량 2 리터 의 오토클레이브 에 이온 교환수 를 1060 g , 현탁제 로서 메톨 로 오스 ( metolose ) SM - 100 ( 신 에츠카 가 쿠코 교 가 부시 키 가 이샤 ( Shin - Etsu Chemical Co . , Ltd . ) 제품 ) 을 0 . 6 g , 아크릴아미드 ( 간토 카가 쿠가 부시 키 가 이샤 ( Kanto Chemical Co . , Inc . ) 제품 ) 를 0 . 1 g , 중합 개시제 로서 50 wt % 디 - i - 프로필 퍼 옥시 디카 보 네이트 ( IPP ) - 플 론 225 cb 용액 을 3 . 28 g , 연쇄 이동제 로서 아세트산 에틸 ( 간토 카가 쿠가 부시 키 가 이샤 제품 ) 을 0 . 5 g , 불화 비닐리덴 ( VDF ) 을 370 g 및 육 불화 프로필렌 ( HFP ) 을 40 g 투입 하 고 , 29 ℃ 까지 승 온 했 다 . 그 후 , 29 ℃ 를 유지 하 고 , 5 wt % 아크릴아미드 수용액 을 0 . 1 g / 분 의 속도 로 서서히 첨가 했 다 . 아크릴아미드 는 초기 에 첨가 한 양 을 포함 하 여 , 전량 으로 4 . 1 g ( 모노머 전체 에 대하 여 0 . 29 mol %) 을 첨가 했 다 . 중합 은 승 온 개시 로부터 합계 18 시간 수행 했 다 . 중합 종료 후 , 중합체 슬러리 를 95 ℃ 에서 60 분 열처리 한 후 , 탈수 , 수세 하 고 , 다시 80 ℃ 에서 20 시간 건조 하 여 불화 비닐리덴 공중 합체 를 얻 었 다 .